본 발명은 페난트렌 및/또는 인데노플루오렌 단위들을 포함하고, 아미 함유 단위들이 없는 공액 중합체, 그 조제 방법, 유기 전자 (OE) 디바이스에서의 그 중합체의 용도, 및 그 중합체를 포함하는 OE 디바이스에 관한 것이다.
주어진 문장을 읽고 간략하게 요약해주세요.

문장: 
[ 발명의 명칭 ]
공액 중합체 및 유기 반도체로서의 그 사용CONJUGATED POLYMERS AND THEIR USE AS ORGANIC SEMICONDUCTORS 
[ 기술분야 ]
본 발명은 페난트렌 및/또는 인데노플루오렌 단위들을 포함하고 아민 함유 단위들이 없는 공액 중합체, 그 조제 방법, 유기 전자 (OE) 디바이스에서의 그 중합체의 용도, 및 그 중합체를 포함하는 OE 디바이스에 관한 것이다.  
[ 배경기술 ]
최근, 보다 다양하고, 보다 저비용의 전자 디바이스들을 제조하기 위해 유기 반도전성 (OSC) 재료들의 개발이 이루어지고 있다.     이러한 재료들은 몇 가지 예를 들어, 유기 전계 효과 트랜지스터들 (OFETs), 유기 발광 다이오드들 (OLEDs), 광검출기들, 유기 광전압 (OPV) 전지들, 센서들, 메모리 소자들 및 논리 회로를 포함한, 광범위한 디바이스들 또는 장치에서 애플리케이션을 찾는다.     유기 반도전성 재료들은 통상적으로 박층, 예를 들어, 두께가 1 마이크론 미만인 박층의 형태로 전자 디바이스에 존재한다. OFET 디바이스의 성능은 주로 반도전성 재료의 전하 캐리어 이동도 및 전류 온/오프 비에 근거하므로, 이상적인 반도체는 높은 전하 캐리어 이동도 (003e# 1×10-3 cm2V-1s-1) 와 함께, 오프 상태에서 낮은 도전성을 가져야 한다.     또한, 산화가 디바이스 성능을 감소시키므로, 반도전성 재료가 상대적으로 산화에 안정적인 것, 즉, 높은 이온화 전위를 갖는 것이 중요하다.     반도전성 재료의 또다른 요건은 양호한 가공성, 특히 박층 및 원하는 패턴의 대규모 생산에 대한 양호한 가공성, 및 유기 반도체층의 높은 안정성, 필름 균일성 및 무결성이다.종래에 OFETs 에서 OSCs 로 사용하기 위해 다양한 재료가 제안되어 왔으며, 예를 들어 펜타센과 같은 소분자, 및 예를 들어 폴리헥실티오펜과 같은 중합체를 포함한다.     하지만, 지금까지 조사된 재료들 및 디바이스들은 여전히 여러가지 흠결을 가지고 있으며, 그 특성들, 특히 가공성, 전하-캐리어 이동도, 온/오프 비 및 안정성이 여전히 추가 발전을 위한 여지를 남기고 있다. 예를 들어, 현재 이용가능한 대부분의 유기 비정질 반도체들은 이동도가 10-2 ㎠/Vs 의 범위로 한정된다.     비정질 중합체들은, 예를 들어, 용액 가공가능한 기술을 이용하는 것에 의해, 액티브 매트릭스 구동의 디스플레이들, 특히 플렉서블 디스플레이들의 후면에 사용하기 위한 유기 트랜지스터들 (TFTs 또는 OFETs) 의 대규모 제작에 유용하다. 개선된 디바이스 성능을 얻을 수 있는 OFETs 및 OPVs 와 같은 OE 디바이스들에서의 애플리케이션을 위해, 개선된 p형 유기 반도체가 특히 강하게 요구되고 있다.     현재 이용가능한 p형 OSC 재료들은 광 흡수, 산화 안정성 및 전하-캐리어 이동도에서 결점을 나타낸다.특히, 전자 디바이스에서 높은 전하 캐리어 이동도, 유기 용매에서의 높은 용해성, 디바이스 제작 공정을 위한 양호한 가공성, 높은 산화 안정성, 긴 수명을 갖고, 그리고 합성하기에도 용이한 개선된 p형 OSCs 가 필요하다. 본 발명의 일 목적은 상술한 요건을 만족시키는 신규한 p형 OSC 재료들, 특히 OFETs 및 OPV 디바이스들에서 사용하기 위한 신규한 p형 OSC 재료들을 제공하는 것이다.     다른 목적은 전문가에게 이용가능한 OSC 재료들의 풀 (pool) 을 확장하는 것이다.     본 발명의 다른 목적들은 하기의 상세한 설명으로부터 전문가에게 즉시로 명백하다. 본 발명의 발명자들은, 이 목적들이 하나 이상의 페난트렌 및/또는 인데노플루오렌 단위들을 함유하지만 어떠한 아민-함유 단위도 함유하지 않는 공액 중합체들을 제공함으로써 실현될 수 있다는 것을 알아냈다.     또한, 이러한 공액 중합체들이, OFET 에서 p형 반도체로 사용되는 경우, 놀랍게도 보다 양호한 성능을 제공하고, 특히 아민기를 함유하는 유사 중합체들보다 더 높은 전하 캐리어 이동도를 제공한다는 것을 알아냈다. 페난트렌 또는 인데노플루오렌 단위들을 함유하는 공액 중합체들은 OLED 디바이스들에서 일렉트로루미네선트 재료로 사용하는 것에 대해, 예를 들어 WO 2005/104264 A1 또는 WO 2004/041901 A1 에 개시되어 있다.     하지만, 여기에 개시되어 있는 바람직한 중합체들은, 하나 이상의 아민기들, 특히 트리아릴아민 단위들을 갖는 구조 단위들을 더 포함하는 공중합체들이다.     이 문헌은 아민-함유 단위들이 없는 중합체들이 OFETs 또는 OPV 디바이스들에서의 p형 반도체로 특히 적합하다는 것을 개시하지도 제안하지도 않고 있다. 
[ 발명의 개요 ]

[ 해결하려는 과제 ]

[ 과제의 해결 수단 ]
본 발명은 하기 식들로부터 선택되는 하나 이상의 동일하거나 또는 상이한 반복 단위들을 포함하는 공액 중합체에 관한 것으로서, 식 중, R1 은 각각의 존재시 동일하거나 또는 상이하게, H, 하나 이상의 기들 R에 의해 치환 또는 비치환되고, O- 및/또는 S-원자들이 서로 직접 링크되지 않고 바람직하게는 헤테로원자들이 식 I의 페난트렌 단위에 직접 본딩되지 않도록 하나 이상의 C 원자들이 선택적으로 O, S, CO, CO-O, O-CO, O-CO-O, CR=CR 또는 C≡C 에 의해 대체되며, 하나 이상의 H 원자들이 선택적으로 F, Cl, Br, I 또는 CN 에 의해 대체되는, C 원자수 1 ~ 40의 직사슬형, 분지형 또는 환형 알킬기를 나타내거나, 또는 R1 은 하나 이상의 기들 R 또는 복수의 이 기들의 조합에 의해 치환 또는 비치환되는 C 원자수 2 ~ 40의 아릴 또는 헤테로아릴기를 나타내고; 그리고 2개 기들 R1 은 또한 서로 단환 또는 다환, 지방족기를 더욱 형성할 수도 있으며,R2,3 은 서로 독립적으로 R1 에 대해 주어진 의미들 중 하나를 갖고, X, Y 는 각각의 존재시 동일하거나 또는 상이하게, 그리고 서로 독립적으로, CR=CR, C≡C, 또는 하나 이상의 기들 R1 에 의해 치환 또는 비치환되는 C 원자수 2 ~ 40의 이가 아릴 또는 헤테로아릴기를 나타내며,R 은 각각의 존재시, 동일하거나 또는 상이하게, H, O- 및/또는 S-원자들이 서로 직접 링크되지 않도록 하나 이상의 C 원자들이 선택적으로 O, S, CO, CO-O, O-CO, O-CO-O, CR0=CR0, C≡C 에 의해 대체되고, 하나 이상의 H 원자들이 선택적으로 F, Cl, Br, I 또는 CN 에 의해 대체되는, C 원자수 1 ~ 22의 직사슬형, 분지형 또는 환형 알킬 또는 알콕시기를 나타내거나, 또는 R 은 하나 이상의 비방향족기 R0 에 의해 치환 또는 비치환되는 C 원자수 5 ~ 40의 아릴, 헤테로아릴, 아릴옥시 또는 헤테로아릴옥시기이며; 그리고 2 이상의 기들 R은 또한 서로 및/또는 R0 와 함께 고리계를 형성할 수도 있거나; 또는 R 은 F, Cl, Br, I, CN, Sn(R0)3, Si(R0)3 또는 B(R0)2 이고, R0 는 각각의 존재시, 동일하거나 또는 상이하게, H 또는 C 원자수 1 ~ 20의 지방족 또는 방향족 탄화수소기이고; 2개의 기들 R0 는 또한 그들이 부착되는 헤테로 원자와 함께 고리를 형성할 수도 있으며, a,b 는 각각의 존재시 동일하거나 또는 상이하게, 그리고 서로 독립적으로, 0, 1 또는 2를 나타내며,  중합체가 디아릴아민 또는 트리아릴아민기를 함유하지 않는 것을 특징으로 한다. 본 발명은 또한, 본 발명에 의한 하나 이상의 중합체들, 및 하나 이상의 중합체들, 바람직하게는 반도전성, 전하 수송성, 정공/전자 수송성, 정공/전자 차단성, 도전성, 광도전성 또는 발광성을 갖는 중합체들로부터 선택되는 하나 이상의 중합체들을 포함하는 중합체 블렌드에 관한 것이다.본 발명은 또한, 본 발명에 의한 하나 이상의 중합체들 또는 중합체 블렌드들, 및 하나 이상의 용매들, 바람직하게는 유기 용매들로부터 선택되는 하나 이상의 용매들을 포함하는 조성물에 관한 것이다.본 발명은 또한, 광학, 전기광학, 전자, 일렉트로루미네선트 또는 포토루미네선트 컴포넌트들 또는 디바이스들에 있어서 전하 수송, 반도전성, 도전성, 광도전성 또는 발광 재료로서의 본 발명에 의한 중합체들, 중합체 블렌드들 및 조성물들의 용도에 관한 것이다.본 발명은 또한, 본 발명에 의한 조성물들의 하나 이상의 중합체들, 중합체 블렌드들을 포함하는 전하 수송, 반도전성, 도전성, 광도전성 또는 발광 재료 또는 성분에 관한 것이다.   본 발명은 또한, 본 발명에 의한 하나 이상의 중합체들, 중합체 블렌드들, 조성물들, 성분들 또는 재료들을 포함하는, 광학, 전기광학 또는 전자 컴포넌트 또는 디바이스에 관한 것이다.광학, 전기광학, 전자, 일렉트로루미네선트 및 포토루미네선트 컴포넌트들 또는 디바이스들은, 한정되지 않고, 유기 전계 효과 트랜지스터들 (OFET), 박막 트랜지스터들 (TFT), 집적 회로들 (IC), 논리 회로들, 커패시터들, 무선 주파수 식별 (RFID) 태그들, 디바이스들 또는 컴포넌트들, 유기 발광 다이오드들 (OLED), 유기 발광 트랜지스터들 (OLET), 평판 디스플레이들, 디스플레이들의 백라이트들, 유기 광전압 디바이스들 (OPV), 태양 전지들, 레이저 다이오드들, 광전도체들, 광검출기들, 전자사진 디바이스들, 전자사진 기록 디바이스들, 유기 메모리 디바이스들, 센서 디바이스들, 중합체 발광 다이오드들 (PLED) 에서의 전하 주입층들, 전하 수송층들 또는 층간층들, 쇼트키 (Schottky) 다이오드들, 평탄화층들, 대전방지 필름들, 중합체 전해질 멤브레인들 (PEM), 도전성 기판들, 도전성 패턴들, 전지들 내의 전극 재료들, 배향층들, 바이오센서들, 바이오칩들, 보안 마킹들, 보안 디바이스들, 및 DNA 서열들을 검출 및 식별하기 위한 컴포넌트들 또는 디바이스들을 포함한다. 특히 바람직한 컴포넌트들 및 디바이스들은 TFTs, OFETs 및 OPV 디바이스들이다. 
[ 발명을 실시하기 위한 구체적인 내용 ]
본 발명에 의한 중합체들은 합성하기에 용이하며, 전자 디바이스들에서 높은 전하 캐리어 이동도, 유기 용매에서의 높은 용해성, 디바이스 제작 공정을 위한 양호한 가공성, 높은 산화 안정성 및 긴 수명과 같은 여러가지 유리한 특성을 나타낸다. 특히, 본 발명에 의한 중합체들은 예를 들어 디- 또는 트리아릴아민 단위들을 함유하는 중합체들과 같은 아민기를 가진 단위들을 포함하는 유사 중합체들보다 상당히 더 높은 전하 캐리어 이동도를 나타낸다.본 발명에 의한 중합체는 디아릴아민 또는 트리아릴아민기를 함유하는 반복 단위를 함유하지 않는 것을 특징으로 한다.바람직하게 본 발명에 의한 중합체들은, 아민 또는 이민기를 함유하는, 식 I 또는 II 로 선택될 수 있거나 또는 임의의 다른 반복 단위일 수도 있는, 반복 단위를 함유하지 않는다. 용어 "아민 또는 이민기"는 라디칼  또는 를 함유하는 기, 예를 들어 Rx 가 H, 카르빌 또는 히드로카르빌 레스트 또는 헤테로 원자이고, 트리알킬아민, 디알킬아민, 아릴-디알킬아민, 알킬-디아릴아민, 디아릴아민 및 트리아릴아민기를 포함하지만 이에 한정되지 않는, 식들 NRx3, N(Rx)=Rx 또는 Rx-N=N-Rx 로부터 선택되는 기, 또는 예를 들어 산소, 황 또는 셀렌과 같은 (N 와 다른) 하나 이상의 다른 헤테로원자들을 갖거나 또는 갖지 않는 N-헤테로환 또는 N-헤테로방향족기로부터 선택되는 기를 의미한다. 바람직하게 본 발명의 중합체들은 하기 식들로부터 선택되는 단위를 함유하는 반복 단위를 함유하지 않는다. 식 중, Ar 은 아릴 또는 헤테로아릴기, 바람직하게 상기에서 정의된 하나 이상의 기들 R에 의해 치환 또는 비치환되는 C 원자수 2 ~ 40의 아릴기, 바람직하게 R에 의해 선택적으로 치환되는 페닐이고, 2개 또는 3개의 Ar 기들은 또한 서로 추가 단환 또는 다환 고리계를 형성할 수도 있고, 이 단위는 2개의 Ar 기들을 통해 중합체 내의 인접 단위들에 링크되며, 그리고식 중, Ar 은 상기에서 정의된 바와 같고 Ra 는 H 또는 비방향족 카르빌 또는 히드로카르빌이고, 바람직하게 상기에 정의된 하나 이상의 기들 R 에 의해 치환 또는 비치환되고 하나 이상의 비인접 C 원자들이 선택적으로 O, S, CO, O-CO, CO-O, O-CO-O, CR=CR 또는 C≡C 에 의해 치환되는 C 원자수 1 ~ 40의 직사슬형, 분지형 또는 환형 알킬기이며, 2개의 Ar 기들은 또한 서로 추가 단환 또는 다환 고리계를 형성할 수도 있고, 이 단위는 Ar 및/또는 Ra 기를 통해, 바람직하게는, 예를 들어 하기 단위와 같은 2개의 Ar 기들을 통해 중합체 내의 인접 단위들에 링크되며, 식 중, Ra 는 상기에서 정의된 바와 같고, 2개의 본드는 중합체에서의 인접 반복 단위들에 대한 링크를 나타낸다. 용어 "중합체"는 일반적으로 높은 상대 분자 질량의 분자를 의미하고, 그 구조는 낮은 상대 분자 질량의 분자들로부터 사실상 또는 개념상으로 유도된 단위들의 다중 반복을 필수적으로 포함한다 (PAC, 1996, 68, 2291).     용어 "올리고머"는 일반적으로 중간의 상대 분자 질량의 분자를 의미하고, 그 구조는 보다 낮은 상대 분자 질량의 분자들로부터 사실상 또는 개념상으로 유도된 작은 복수의 단위들을 필수적으로 포함한다 (PAC, 1996, 68, 2291).     본 발명에 의한 바람직한 의미로, 중합체는 반복 단위들이 003e# 1, 바람직하게 003e# 10 인 화합물을 의미하고, 올리고머는 반복 단위들이 003e# 1 및 003c# 20, 바람직하게 ≤ 10 인 화합물을 의미한다. 용어 "단위", "반복 단위" 및 "모노머 단위"는 그 반복이 규칙적인 거대분자, 규칙적인 올리고머 분자, 규칙적인 블록 또는 규칙적인 사슬을 구성하는 최소의 구성 단위인 구성 반복 단위 (CRU) 를 의미한다 (PAC, 1996, 68, 2291). 용어 "이탈기 (leaving group)"는 특정 반응에 참여하는 분자의 잔류 부분 또는 주요 부분인 것으로 간주되는 것에 있어서 원자로부터 분리되는 (하전되거나 또는 비하전된) 원자 또는 기를 의미한다 (또한 PAC, 1994, 66, 1134 도 참조).용어 "공액"은 sp2-혼성화 (또는 선택적으로 sp-혼성화) 에 의해 주로 C 원자들을 포함하는 화합물을 의미하며, 또한 C 원자들은 헤테로 원자들에 의해 대체될 수도 있다.     가장 간단하게, 이것은 예를 들어 교번하는 C-C 단일 및 이중 (또는 삼중) 결합들을 가지는 화합물이며, 또한 1,3-페닐렌과 같은 단위들을 갖는 화합물을 포함하기도 한다.     이와 관련하여 "주로 (mainly)"는, 공액의 방해로 이어질 수도 있는, 결함들을 자연적으로 (자발적으로) 발생시키는 화합물이 여전히 공액 화합물로서 간주된다는 것을 의미한다.  다른 언급이 없다면, 분자량은 폴리스티렌 표준에 대한 겔 투과 크로마토그래피 (GPC) 에 의해 결정되는, 수 평균 분자량 Mn 또는 중량 평균 분자량 MW 로 주어진다.     중합도 (n) 는 수 평균 중합도를 의미하며, n = Mn/MU 로 주어지며, 여기서 MU 는 단일 반복 단위의 분자량이다. 식 I 및 II의 구조 단위들은 대칭적으로 치환될 수 있으며, 즉, 기들 R1, R2 또는 R3 이 각각 동일하고/동일하거나 식 I 또는 II에서의 중심기의 양측의 X, Y, a 및 b 가 동일하거나, 또는 비대칭적으로 치환될 수 있으며, 즉, 상이한 치환기들 R 또는 R1-3 이 단위 상에 존재할 수 있고/있거나 치환기들 X 및 Y 가 단지 일측에만 존재하고/존재하거나, 만일 양측에 존재한다면 서로 상이한 것이다. 아릴기들은 단핵, 즉, (예를 들어, 페닐 또는 페닐렌과 같이) 하나의 방향족 고리만을 갖는 단핵, 또는 다핵, 즉, (예를 들어, 나프틸 또는 나프틸렌과 같이) 융합될 수 있고, (예를 들어, 비페닐과 같이) 독립적으로 공유 결합될 수 있는 2이상의 방향족 고리들, 및/또는 융합도 되고 독립적으로 연결도 되는 방향족 고리들의 조합을 갖는 다핵일 수도 있다.     바람직하게 아릴기는 전체 기에 대해 공액되는 방향족기이다. 아릴 및 헤테로아릴은 바람직하게 선택적으로 치환되고, 축합 고리들도 또한 포함할 수 있는 25개까지의 C 원자들을 갖는 모노-, 비- 또는 트리시클릭 방향족 또는 헤테로방향족기를 나타낸다.  바람직한 아릴기들 Ar 은, 한정되지 않고, 벤젠, 비페닐렌, 트리페닐렌, [1,1':3',1"]터페닐-2'-일렌, 나프탈렌, 안트라센, 비나프틸렌, 페난트렌, 피렌, 디히드로피렌, 크리센, 페릴렌, 테트라센, 펜타센, 벤즈피렌, 플루오렌, 인덴, cis- 또는 trans-인데노플루오렌, 스피로비플루오렌 등을 포함한다. 바람직한 헤테로아릴기들 Ar 은, 한정되지 않고, 5원 고리들, 예컨대, 피롤, 피라졸, 이미다졸, 1,2,3-트리아졸, 1,2,4-트리아졸, 테트라졸, 푸란, 티오펜, 셀레노펜, 옥사졸, 이소옥사졸, 1,2-티아졸, 1,3-티아졸, 1,2,3-옥사디아졸, 1,2,4-옥사디아졸, 1,2,5-옥사디아졸, 1,3,4-옥사디아졸, 1,2,3-티아디아졸, 1,2,4-티아디아졸, 1,2,5-티아디아졸, 1,3,4-티아디아졸, 6원 고리들, 예컨대, 피리딘, 피리다진, 피리미딘, 피라진, 1,3,5-트리아진, 1,2,4-트리아진, 1,2,3-트리아진, 1,2,4,5-테트라진, 1,2,3,4-테트라진, 1,2,3,5-테트라진, 및 융합계, 예컨대, 카르바졸, 인돌, 이소인돌, 인돌리진, 인다졸, 벤즈이미다졸, 벤조트리아졸, 푸린, 나프티이미다졸, 페난트리이미다졸, 피리디이미다졸, 피라진이미다졸, 퀴녹살린이미다졸, 벤조옥사졸, 나프토옥사졸, 안트로옥사졸, 페난트로옥사졸, 이소옥사졸, 벤조티아졸, 벤조푸란, 이소벤조푸란, 디벤조푸란, 퀴놀린, 이소퀴놀린, 프테리딘, 벤조-5,6-퀴놀린, 벤조-6,7-퀴놀린, 벤조-7,8-퀴놀린, 벤조이소퀴놀린, 아크리딘, 페노티아진, 페녹사진, 벤조피리다진, 벤조피리미딘, 퀴녹살린, 페나진, 나프티리딘, 아자카르바졸, 벤조카르볼린, 페난트리딘, 페난트롤린, 티에노[2,3b]티오펜, 티에노[3,2b]티오펜, 디티에노티오펜, 디티에노피리딘, 이소벤조티오펜, 디벤조티오펜, 벤조티아디아조티오펜, 또는 그 조합을 포함한다. R, R0, R1, R2, R3 의 정의에서 바람직한 아릴 및 헤테로아릴기들은 Ar에 대해 상기에서 언급된 바람직한 아릴 및 헤테로아릴기들로부터 선택되고, 매우 바람직하게는 하나 이상의 N-헤테로원자들을 갖는 헤테로아릴기들은 배제된다. 아릴 및 헤테로아릴기들은 알킬, 알콕시, 티오알킬, 플루오로, 플루오로알킬, 또한 아릴 또는 헤테로아릴 치환기에 의해 치환될 수 있다. 할로겐은 F, Cl, Br 또는 I 이다.바람직한 알킬기들은, 한정되지 않고, 메틸, 에틸, n-프로필, i-프로필, n-부틸, i-부틸, s-부틸, t-부틸, 2-메틸부틸, n-펜틸, s-펜틸, 시클로펜틸, n-헥실, 시클로헥실, 2-에틸헥실, n-헵틸, 시클로헵틸, n-옥틸, 시클로옥틸, 도데카닐, 테트라데실, 헥사데실, 트리플루오로메틸, 퍼플루오로-n-부틸, 2,2,2-트리플루오로에틸, 퍼플루오로옥틸, 퍼플루오로헥실 등을 포함한다. 바람직한 알케닐기들은, 한정되지 않고, 에테닐, 프로페닐, 부테닐, 펜테닐, 시클로펜테닐, 헥세닐, 시클로헥세닐, 헵테닐, 시클로헵테닐, 옥테닐, 시클로옥테닐 등을 포함한다. 바람직한 알키닐기들은, 한정되지 않고, 에티닐, 프로피닐, 부티닐, 펜티닐, 헥시닐, 옥티닐 등을 포함한다. 바람직한 알콕시기들은, 한정되지 않고, 메톡시, 에톡시, 2-메톡시에톡시, n-프로폭시, i-프로폭시, n-부톡시, i-부톡시, s-부톡시, t-부톡시, 2-메틸부톡시, n-펜톡시, n-헥속시, n-헵톡시, n-옥톡시 등을 포함한다. 바람직한 아릴알킬기들은, 한정되지 않고, 2-톨릴, 3-톨릴, 4-톨릴, 2,6-디메틸페닐, 2,6-디에틸페닐, 2,6-디-i-프로필페닐, 2,6-디-t-부틸페닐, o-t-부틸페닐, m-t-부틸페닐, p-t-부틸페닐, 4-페녹시페닐, 4-플루오로페닐, 3-카르보메톡시페닐, 4-카르보메톡시페닐 등을 포함한다.바람직한 알킬아릴기들은, 한정되지 않고, 벤질, 에틸페닐, 2-페녹시에틸, 프로필페닐, 디페닐메틸, 트리페닐메틸 또는 나프탈리닐메틸을 포함한다.바람직한 아릴옥시기들은, 한정되지 않고, 페녹시, 나프톡시, 4-페닐페녹시, 4-메틸페녹시, 비페닐옥시, 안트라세닐옥시, 페난트레닐옥시 등을 포함한다.R, R0 및 R1-3 중 하나가 알킬 또는 알콕시 라디칼인 경우, 즉, 단말 CH2 기가 -O- 에 의해 대체되는 알킬 또는 알콕시 라디칼인 경우, 이것은 직사슬형 또는 분지형일 수 있다.     탄소 원자들 2 ~ 8개인 직사슬형인 것이 바람직하고, 따라서 예를 들어 에틸, 프로필, 부틸, 펜틸, 헥실, 헵틸, 옥틸, 에톡시, 프로폭시, 부톡시, 펜톡시, 헥실옥시, 헵톡시, 또는 옥토시, 또한 메틸, 노닐, 데실, 운데실, 도데실, 트리데실, 테트라데실, 펜타데실, 노녹시, 데콕시, 운데콕시, 도데콕시, 트리데콕시 또는 테트라데콕시인 것이 바람직하다.     n-헥실 및 n-도데실이 특히 바람직하다. R, R0 및 R1-3 중 하나가 하나 이상의 CH2 기들이 -CH=CH- 에 의해 대체되는 알킬기인 경우, 이것은 직사슬형 또는 분지형일 수 있다.     C 원자들 2 ~ 12개인 직사슬형인 것이 바람직하고, 따라서 비닐, 프로프-1- 또는 프로프-2-에닐, 부트-1-, 2- 또는 부트-3-에닐, 펜트-1-, 2-, 3- 또는 펜트-4-에닐, 헥스-1-, 2-, 3-, 4- 또는 헥스-5-에닐, 헵트-1-, 2-, 3-, 4-, 5- 또는 헵트-6-에닐, 옥트-1-, 2-, 3-, 4-, 5-, 6- 또는 옥트-7-에닐, 논-1-, 2-, 3-, 4-, 5-, 6-, 7- 또는 논-8-에닐, 데크-1-, 2-, 3-, 4-, 5-, 6-, 7-, 8- 또는 데크-9-에닐, 운데크-1-, 2-, 3-, 4-, 5-, 6-, 7-, 8-, 9- 또는 운데크-10-에닐, 도데크-1-, 2-, 3-, 4-, 5-, 6-, 7-, 8-, -9, -10 또는 운데크-11-에닐인 것이 바람직하다.     알케닐기는 E- 또는 Z-구성 또는 그 혼합을 갖는 C=C-결합들을 포함할 수 있다. R, R0 및 R1-3 중 하나가 옥사알킬인 경우, 즉, 하나의 CH2 기가 -O- 에 의해 대체되는 옥사알킬인 경우, 예를 들어 직사슬형 2-옥사프로필 (=메톡시메틸), 2- (=에톡시메틸) 또는 3-옥사부틸 (=2-메톡시에틸), 2-, 3-, 또는 4-옥사펜틸, 2-, 3-, 4-, 또는 5-옥사헥실, 2-, 3-, 4-, 5-, 또는 6-옥사헵틸, 2-, 3-, 4-, 5-, 6- 또는 7-옥사옥틸, 2-, 3-, 4-, 5-, 6-, 7- 또는 8-옥사노닐 또는 2-, 3-, 4-, 5-, 6-,7-, 8- 또는 9-옥사데실인 것이 바람직하다.R, R0 및 R1-3 중 하나가 티오알킬인 경우, 즉, 하나의 CH2 기가 -S-에 의해 대체되는 티오알킬인 경우, 직사슬형 티오메틸 (-SCH3), 1-티오에틸 (-SCH2CH3), 1-티오프로필 (=-SCH2CH2CH3), 1-(티오부틸), 1-(티오펜틸), 1-(티오헥실), 1-(티오헵틸), 1-(티오옥틸), 1-(티오노닐), 1-(티오데실), 1-(티오운데실) 또는 1-(티오도데실) 인 것이 바람직하고, 여기서 sp2 혼성화 비닐 탄소 원자에 인접하는 CH2 기가 대체되는 것이 바람직하다. R, R0 및 R1-3 중 하나가 플루오로알킬 또는 플루오로알콕시인 경우, i가 1 ~ 15의 정수인 직사슬형기 (O)CiF2i+1, 특히 CF3, C2F5, C3F7, C4F9, C5F11, C6F13, C7F15 또는 C8F17 인 것이 바람직하고, C6F13 또는 그 상응하는 플루오로알콕시기인 것이 매우 바람직하다.X 는 CH=CH 또는 C≡C 인 것이 바람직하다.Y 는, 하나 이상의 라디칼들 R에 의해 선택적으로 치환되는, 바람직하게 C 원자수 4 ~ 25, 가장 바람직하게 C 원자수 6 ~ 16의 이가 방향족 또는 헤테로방향족 고리계이다. 하기 바람직한 실시형태들 또는 그 임의의 조합으로부터 선택되는 식 I 및 II 의 단위들이 특히 바람직하며, - a 는 0 또는 1 이고,- b 는 O, 1 또는 2 이고,- X 는 CR=CR 또는 C≡C 로, R 은 식 I 의 의미들 또는 상기 및 하기에 주어진 바람직한 의미들 중 하나이고, - Y 는 하나 이상의 기들 R1 에 의해 비치환 또는 치환되는 C 원자수 2 ~ 40의 이가 아릴 또는 헤테로아릴기로, R1 은 식 I 의 의미들 또는 상기 및 하기에 주어진 바람직한 의미들 중 하나이고, - b 는 0 이고 a 는 0 이며,- b 는 0 이고 a 는 1 이며,- b 는 1 이고 a 는 0 이며,- b 는 1 이고 a 는 1 이며,- 2개의 기들 [Y]b-[X]a 및 [X]a-[Y]b 중 하나에 있어서 a 는 0 이고 b 는 1 이며, 2개의 기들 [Y]b-[X]a 및 [X]a-[Y]b 중 다른 것에 있어서 a 는 1 이고 b 는 1 이다.식 I의 단위들이 하기 하위식들 (subformulae) 로 이루어지는 그룹으로부터 선택되는 것이 매우 바람직하다:식 중, R1 및 Y 는 식 I 에서 정의한 바와 같다.바람직하게 식 I 의 단위들은 중합체들의 용해성을 향상시키기 위해서 H와 상이한 하나 이상의 치환기들 R1 을 함유한다.     다른 단위들이 존재한다면, 이들도 또한 용해성에 기여하기 위해서 하나 이상의 기들 R1 에 의해 치환되는 것이 바람직하다. 바람직하게 치환기들 R1 은 중합체들의 용해성을 향상시키기 위해서 적어도 2, 매우 바람직하게 적어도 4, 가장 바람직하게 적어도 6개의 비방향족 C 원자들을 함유한다.     하지만, 반복 단위들의 소정 부분이 임의의 다른 비방향족 치환기들을 담지하지 않는 것도 또한 가능하다.     코팅된 중합체 필름의 필름 모르폴로지를 향상시키기 위해서, 직사슬에 12 이하, 매우 바람직하게 8 이하, 가장 바람직하게 6 이하의 C 원자들을 함유하는 치환기들 R1 이 더욱 바람직하다.     비방향족 C 원자들은 예를 들어 상응하는 직사슬형, 분지형 또는 환형 알킬 또는 알콕시 사슬들에 존재한다. R1 은 특히 바람직하게 C 원자수 2 ~ 15, 매우 바람직하게 C 원자수 4 ~ 8의 직사슬형, 분지형 또는 환형 알킬이고, 여기서 하나 이상의 비인접 C 원자들은 선택적으로 O, S, CO, O-CO, CO-O, O-CO-O, CH=CH 또는 C≡C 에 의해 대체되고, 가장 바람직하게 O, CH=CH 또는 C≡C 에 의해 대체되며, 헤테로원자들이 페난트렌 단위에 직접 결합되지 않는 것이 바람직하고, 그리고 하나 이상의 H 원자들은 선택적으로 F 또는 CN, 또는 하나 이상의 비방향족 라디칼들 R, 또는 복수의 이 계들의 조합에 의해 선택적으로 치환되는 C 원자수 4 ~ 20, 가장 바람직하게 C 원자수 5 ~ 10의 아릴 또는 헤테로아릴에 의해 대체된다. 2개의 라디칼들 R1 은 또한 함께 단환 또는 다환, 지방족 고리계를 더 형성할 수도 있다. 페난트렌 단위들의 9,10-위치에서 대칭적으로 치환되는 식 I 의 단위들이 특히 바람직하다.특히 바람직한 식 Ia 의 단위들은 하기 하위식들로부터 선택된 것이다:식 중, 단위들은 말단 결합들에 의해 나타낸 바와 같이, 페난트렌 단위들의 2,7-위치를 통해 중합체 내의 인접 단위들에 링크되며, R1  기들 상에 있음직한 치환기들은 보다 나은 명확성을 위해 도시되지 않으며, "알킬"은 지방족 알킬기를 의미하고 "아릴"은 R1 에 대해 기재한 바와 같은 아릴 또는 헤테로아릴기를 의미한다. 바람직하게 식 II 의 단위들은 중합체들의 용해성을 향상시키기 위해서 H와 상이한 하나 이상의 치환기들 R2 및/또는 R3 을 함유한다.     다른 단위들이 존재한다면, 이들도 또한 용해성에 기여하기 위해서 하나 이상의 기들 R1 에 의해 치환되는 것이 바람직하다. 바람직하게 치환기들 R2 및/또는 R3 은 중합체들의 용해성을 향상시키기 위해서 적어도 2, 매우 바람직하게 적어도 4, 가장 바람직하게 적어도 6개의 비방향족 C 원자들을 함유한다.     하지만, 반복 단위들의 소정 부분이 임의의 다른 비방향족 치환기들을 담지하지 않는 것도 또한 가능하다.     코팅된 중합체 필름의 필름 모르폴로지를 향상시키기 위해서, 직사슬에 12 이하, 매우 바람직하게 8 이하, 가장 바람직하게 6 이하의 C 원자들을 함유하는 치환기들 R2 및 R3 이 더욱 바람직하다.     비방향족 C 원자들은 예를 들어 상응하는 직사슬형, 분지형 또는 환형 알킬 또는 알콕시 사슬들에 존재한다.     하나 이상의 비방향족 기들 R에 의해 치환 또는 비치환되는, 바람직하게 5 ~ 8개의 고리 원자들을 갖는 방향족 또는 헤테로방향족기를 나타내는 치환기들 R2 및 R3, 예를 들어, 페닐기가 더욱 바람직하다.     비방향족 기들은 예를 들어 직사슬형, 분지형 또는 환형 알킬 또는 알콕시 사슬들이다.R2 및/또는 R3 은 특히 바람직하게 C 원자수 2 ~ 15, 매우 바람직하게 C 원자수 4 ~ 8의 직사슬형, 분지형 또는 환형 알킬을 나타내고, 여기서 하나 이상의 비인접 C 원자들은 선택적으로 O, S, CO, O-CO, CO-O, O-CO-O, CH=CH 또는 C≡C 에 의해 대체되고, 가장 바람직하게 O, CH=CH 또는 C≡C 에 의해 대체되며, 헤테로원자들이 인데노플루오렌 단위에 직접 결합되지 않는 것이 바람직하고, 그리고 하나 이상의 H 원자들은 선택적으로 F 또는 CN, 또는 하나 이상의 비방향족 라디칼들 R, 또는 복수의 이 계들의 조합에 의해 선택적으로 치환되는 C 원자수 4 ~ 20, 가장 바람직하게 C 원자수 5 ~ 10의 아릴 또는 헤테로아릴에 의해 대체된다. 2개의 라디칼들 R2 또는 R3 은 또한 함께 단환 또는 다환, 지방족 고리계를 더 형성할 수도 있다. 특히 바람직한 식 II 의 단위들은 하기 하위식들로부터 선택되는 것이다:식 중, 단위들은 말단 결합들에 의해 나타낸 바와 같이, 인데노플루오렌 단위들의 2,8-위치를 통해 중합체 내의 인접 단위들에 링크되며, R2,3 기들 상에 있음직한 치환기들은 보다 나은 명확성을 위해 도시되지 않으며, "알킬"은 지방족 알킬기를 의미하고 "아릴"은 R2 에 대해 기재한 바와 같은 아릴 또는 헤테로아릴기를 의미한다. 식 IIb 의 특히 바람직한 단위들은 하기 하위식들로부터 선택되는 것이다:식 중, 단위들은 말단 결합들에 의해 나타낸 바와 같이, 인데노플루오렌 단위들의 2,8-위치를 통해 중합체 내의 인접 단위들에 링크되며, R2,3 기들 상에 있음직한 치환기들은 보다 나은 명확성을 위해 도시되지 않는다.식 I 및/또는 식 II 의 단위들 이외에 추가하여, 바람직하게 하기 식들로 이루어지는 그룹으로부터 선택되는 하나 이상의 다른 단위들을 포함하는 공중합체들이 더욱 바람직하다:식 중, 말단 결합들은 중합체에서 인접 단위에 대한 결합을 나타내고, 그리고 R 은 각각의 존재시 동일하거나 또는 상이하게 식 I에서 주어진 의미들 중 하나를 갖는다. 공액 중합체들은 바람직하게 식 III 중에서 선택된다. -[A]x-[B]y- 			III식 중, A 는 식 I 또는 II의 단위이고, B 는 단위 A와 상이한, 식 I 또는 II, 또는 그 바람직한 하위식들의 단위이며, 그리고 x 및 y 는 각각 중합체에서의 단위들 A 및 B의 몰 비를 나타내며, 0003c#x003c#1 및 0003c#y003c#1 및 x+y=1 이다.식 IIIa 의 중합체들이 특히 바람직하다.-[A-B]n- 				IIIa식 중, A 및 B는 식 III 에서 정의된 것과 같고 n 은 003e# 1 의 정수이다.식 IIIb 의 중합체들이 더욱 바람직하다. R5-[A-B]n-R6 			IIIb식 중, n, A 및 B는 식 IIIa 에서 정의된 것과 같고 R5 및 R6 은 서로 독립적으로 식 I에서 주어진 R의 의미들 중 하나를 갖는다. 본 발명에 의한 중합체들에서, 반복 단위들의 총 수, 또는 n 은 바람직하게 ≥ 10, 매우 바람직하게 ≥ 50, 및 바람직하게 ≤ 2,000, 매우 바람직하게 ≤ 1,000 이다.본 발명의 중합체들은 단독중합체들, 그리고 통계 또는 랜덤 공중합체들, 교호 공중합체들, 블록 공중합체들, 및 이들을 조합한 공중합체들과 같은 공중합체들을 포함한다. 본 발명의 중합체들은 당업자에게 공지되고 문헌에 기재되어 있는 방법에 따라 또는 그 방법과 유사하게 합성될 수 있다.     다른 조제 방법은 실시예들로부터 취할 수 있다.     예를 들어, 이들은 아릴-아릴 커플링 반응들, 예컨대, 야마모토 (Yamamoto) 커플링, 스즈키 (Suzuki) 커플링, 스틸레 (Stille) 커플링, 소노가시라 (Sonogashira) 커플링, 헤크 (Heck) 커플링 또는 부흐발트 (Buchwald) 커플링에 의해 적합하게 조제될 수 있고, 이 모두는 당업자에게 주지되어 있으며 문헌에 개시되어 있다.     스즈키 커플링 및 야마모토 커플링이 특히 바람직하다.중합되어 중합체들의 반복 단위들을 형성하는 모노머는 당업자에게 알려져 있는 방법에 따라서 조제될 수 있다. 본 발명의 다른 양태는 중합 반응에서 식 I의 단위에 기초한 하나 이상의 동일하거나 또는 상이한 모노머들을 서로 커플링함으로써 중합체를 조제하는 공정이다. 본 발명의 다른 양태는 중합 반응에서 식 I의 단위들에 기초한 하나 이상의 동일하거나 또는 상이한 모노머들을 서로 커플링하거나 또는 식 II 의 단위들에 기초한 하나 이상의 동일하거나 또는 상이한 모노머들과 커플링함으로써 공중합체를 조제하는 공정이다. 중합을 위한 바람직한 방법은, 예를 들어, WO 00/53656 A1 에 기재되어 있는 스즈키 중합, 예를 들어 T. Yamamoto 등의 Progress in Polymer Science 1993, 17, 1153-1205 또는 WO 2004/022626 A1 에 기재되어 있는 야마모토 중합, 및 스틸레 커플링과 같이, C-C-커플링 또는 C-N-커플링을 유도하는 것이다. 식 I 의 단위들에 기초한 모노머들은 예를 들어 식 IV 중에서 선택된다.R7-A-R8 			IV식 중, A 는 상기에 나타낸 식 I 또는 그 바람직한 하위식들의 단위이고, R7 및 R8 은 서로 독립적으로 할로겐, -CH2Cl, -CHO, -CH=CH2, -SiR'R"R"', -SnR'R"R"', -BR'R", -B(OR')(OR"), -B(OH)2, 또는 이탈기를 나타내고, 여기서 R', R" 및 R"' 는 서로 독립적으로 상기에서 주어진 R0 의 의미들 중 하나를 갖거나 또는 할로겐을 나타내며, 그리고 R' 및 R" 는 또한 그들이 부착되는 헤테로 원자와 함께 고리를 형성할 수도 있다. 식 II 의 단위들에 기초한 모노머들은 예를 들어 상기의 식 IV, 또는 식 V 중에서 선택된다R7-B-R8 			V식 중, B 는 상기에 나타낸 식 II 또는 그 바람직한 하위식들의 단위이고, R7,8 은 식 IV에서 정의된 것과 같다.식 IV 및 식 V에서의 적합하고 바람직한 이탈기들은 식 -0-SO2Z 의 이탈기들이고, 여기서 Z 는 선택적으로 치환된 알킬 또는 아릴 또는 그 조합물이며, 바람직하게는 C 원자수 1 ~ 12의 불화 알킬, 또는 C 원자수 6 ~ 12의 아릴 또는 알킬아릴이다.     이러한 이탈기들의 특히 바람직한 예는 O-토실레이트, O-메실레이트, O-트리플레이트 및 O-노나플레이트이다.예를 들어, 야마모토 중합에 의해 선형 중합체를 합성하는 경우, 2개의 반응성 할로겐화물 기들 R7,8 을 갖는 상술된 모노머들을 사용하는 것이 바람직하다.     스즈키 중합에 의해 선형 중합체를 합성하는 경우, 바람직하게 적어도 하나의 반응성기 R7,8 가 보론산 또는 보론산 유도체기인 상술된 모노머가 사용된다. 스즈키 중합이 통계, 교호 및 블록 랜덤 공중합체들은 물론 단독중합체들을 조제하기 위해서 사용될 수도 있다.     통계 또는 블록 공중합체들은, 예를 들어, 반응성 기들 R7 및 R8 중 하나는 할로겐이고 다른 반응성기는 보론산 또는 보론산 유도체기인, 식 IV 및/또는 식 V의 상기 모노머들로부터 조제될 수 있다. 교호 공중합체들은 예를 들어 R7 및 R8 이 보론산 또는 보론산 유도체기를 나타내는 식 IV의 모노머들 및 R7 및 R8 이 할로겐화물기를 나타내는 식 V 의 모노머들로부터 조제될 수 있다.통계, 교호 및 블록 공중합체들의 합성은 예를 들어 WO 03/048225 A2 또는 WO 2005/014688 A2 에 상세히 기재된다.스즈키 중합은 Pd(O) 착물 또는 Pd(II) 염을 채용한다.     바람직한 Pd(O) 착물은 Pd(Ph3P)4와 같이 적어도 하나의 포스핀 리간드를 갖는 것이다.     다른 바람직한 포스핀 리간드는 트리스(오르토-톨릴)포스핀, 즉, Pd(o-Tol)4이다.     바람직한 Pd(II) 염은 팔라듐 아세테이트, 즉, Pd(OAc)2를 포함한다.     스즈키 중합은 염기, 예를 들어, 나트륨 카르보네이트, 칼륨 포스페이트 또는 유기 염기, 예컨대, 테트라에틸암모늄 카르보네이트의 존재 하에서 수행된다.     야마모토 중합은 Ni(O) 착물, 예를 들어, 비스(1,5-시클로옥타디에닐)니켈(O)을 채용한다.식 IV 의 모노머들 및 그 합성은 예를 들어 WO 2005/104264 A1 또는 여기서 인용된 참조문헌에 기재되어 있다.     식 V의 모노머들 및 그 합성은 예를 들어 WO 2004/041901 A1 또는 여기서 인용된 참조문헌에 기재되어 있다. 상기 및 이하에 기재되는 모노머들 및 중합체들을 제조하는 신규한 방법은 본 발명의 또다른 양태이다. 본 발명에 의한 중합체들은 광학, 전기광학, 전자, 일렉트로루미네선트 또는 포토루미네선트 컴포넌트들 또는 디바이스들에서 전하 수송, 반도전성, 도전성, 광도전성 또는 발광 재료들로서 유용하다. 특히 바람직한 디바이스들은 OFETs, TFTs, ICs, 논리 회로들, 커패시터들, RFID 태그, OLEDs, OLETs, OPVs, 태양 전지들, 레이저 다이오드들, 광전도체들, 광검출기들, 전자사진 디바이스들, 전자사진 기록 디바이스들, 유기 메모리 디바이스들, 센서 디바이스들, 전하 주입층들, Schottky 다이오드들, 평탄화층들, 대전방지 필름들, 도전성 기판들 및 도전성 패턴들이다.     이 디바이스들에서, 본 발명에 의한 중합체들은 통상적으로 박층 또는 박막으로 적용된다. 유기 반도전성 (OSC) 재료가 게이트 유전체와 드레인 및 소스 전극 사이에 박막으로 배치되는 OFET 가 일반적으로 알려져 있으며, 예를 들어 US 5,892,244, WO 00/79617, US 5,998,804, 및 배경 기술 항목에서 인용된 참조문헌에 기재되어 있다.     본 발명에 의한 중합체들의 용해성을 이용하는 저비용 제조, 및 이에 의한 대면적의 가공성과 같은 장점들에 기인하여, 이들 FET의 바람직한 애플리케이션은 집적 회로, TFT 디스플레이들 및 보안 애플리케이션들과 같은 것이다. 본 발명에 의한 중합체들은 또한, 예를 들어 전하-수송성, 반도전성, 도전성, 광도전성 및/또는 발광 반도전성을 갖는 다른 중합체들과 함께, 또는 예를 들어 OLED 디바이스들에서 층간층들 또는 전하 차단층들로서 사용하기 위해 정공 차단성 또는 전자 차단성을 갖는 중합체들과 함께, 중합체 블렌드들로 사용될 수도 있다.     즉, 본 발명의 다른 양태는 본 발명에 의한 하나 이상의 중합체들 및 상술한 특성들 중 하나 이상을 갖는 하나 이상의 다른 중합체들을 포함하는 중합체 블렌드에 관한 것이다.     이 블렌드들은 종래 기술에 기재되어 있고 당업자에게 알려져 있는 종래 방법들에 의해 조제될 수 있다.     통상적으로 중합체들은 서로 혼합되거나 또는 조합되는 적합한 용매들 및 용액들에 용해된다. 본 발명의 다른 양태는 상기 및 이하에서 기재되는 하나 이상의 중합체들 또는 중합체 블렌드들 및 하나 이상의 유기 용매들을 포함하는 조성물에 관한 것이다.적합하고 바람직한 유기 용매들의 예는, 한정되지 않고, 디클로로메탄, 트리클로로메탄, 모노클로로벤젠, o-디클로로벤젠, 테트라히드로푸란, 아니솔, 모르폴린, 톨루엔, o-크실렌, m-크실렌, p-크실렌, 1,4-디옥산, 아세톤, 메틸에틸케톤, 1,2-디클로로에탄, 1,1,1-트리클로로에탄, 1,1,2,2-테트라클로로에탄, 에틸 아세테이트, n-부틸 아세테이트, 디메틸포름아미드, 디메틸아세트아미드, 디메틸술폭시드, 테트랄린, 데칼린, 인단, 메틸 벤조에이트, 에틸 벤조에이트, 메시틸렌 및/또는 그 혼합물을 포함한다. 용액 중의 중합체들의 농도는 바람직하게 0.1 ~ 10 중량%, 보다 바람직하게 0.5 ~ 5 중량% 이다.     선택적으로, 용액은 또한 예를 들어 WO 2005/055248 A1 에 기재된 바와 같이, 레올로지 특성을 조절하기 위해서 하나 이상의 바인더들을 포함한다. 적절한 혼합 및 에이징 이후, 용액들은 하기 분류들 중 하나로 평가된다: 완전 (complete) 용액, 경계선 (borderline) 용액 또는 불용성.     윤곽선은 용해성 및 불용성을 나누는 용해성 파라미터-수소 본딩 한계를 아웃라인하기 위해 그려진다.     용해성 영역 내에 있는 '완전한' 용매는 "Crowley, J.D., Teague, G.S. Jr 및 Lowe, J.W. Jr., Journal of Paint Technology, 38, No 496,296 (1966)"에서 공개되는 것과 같은 문헌 값들로부터 선택될 수 있다.     또한 용매 블렌드들은 또한 "Solvents, W.H.Ellis, Federation of Societies for Coatings Technology, p9-10, 1986" 에 기재된 바와 같이 사용될 수도 있고 식별될 수도 있다.     블렌드에서 적어도 하나의 진용매를 갖는 것이 바람직하지만, 이러한 과정은 본 발명의 양 중합체들을 용해하는 "비"용매들의 블렌드를 유도할 수도 있다. 본 발명에 의한 중합체들은 또한 상기 및 이하에서 기재되는 바와 같이 디바이스에서의 패터닝된 OSC 층들에 사용될 수 있다.     현대 마이크로일렉트로닉에서의 애플리케이션에 대해서는, (더 많은 디바이스들/유닛 면적의) 비용 및 전력 소비를 감소시키기 위해서 작은 구조 또는 패턴을 발생시키는 것이 일반적으로 바람직하다.     본 발명에 의한 중합체를 포함하는 박층의 패터닝은 예를 들어 포토리소그래피, 전자빔 리소그래피 또는 레이저 패터닝에 의해 수행될 수 있다.전자 또는 전기광학 디바이스들에서 박층으로 사용하기 위해서, 본 발명의 중합체들, 중합체 블렌드들 또는 조성물들은 임의의 적합한 방법에 의해 퇴적될 수 있다.     디바이스들의 액체 코팅이 진공 증착 기술들보다 더 바람직하다.     용액 퇴적법이 특히 바람직하다.     본 발명의 조성물은 많은 액체 코팅 기술들의 이용을 가능하게 한다.     바람직한 퇴적 기술들은, 한정되지 않고, 딥 코팅, 스핀 코팅, 잉크젯 프린팅, 레터-프레스 프린팅, 스크린 프린팅, 닥터 블레이드 코팅, 롤러 프린팅, 리버스-롤러 프린팅, 오프셋 리소그래피 프린팅, 플렉소그래픽 프린팅, 웹 프린팅, 스프레이 코팅, 브러시 코팅 또는 패드 프린팅을 포함한다.     잉크젯 프린팅이 높은 해상층들 및 디바이스들을 제조되게 할 수 있어서 특히 바람직하다. 본 발명의 선택된 조성물들은 잉크 젯 프린팅 또는 마이크로디스펜싱에 의해 미리 제작된 디바이스 기판들에 도포될 수 있다.     바람직하게 공업 압전 프린트 헤드들, 예컨대, 이에 한정되지 않지만, Aprion, Hitachi-Koki, InkJet Technology, On Target Technology, Picojet, Spectra, Trident, Xaar 에 의해 제공되는 것이 사용되어 유기 반도체층을 기판에 도포할 수 있다.     또한 준공업 헤드들, 예컨대, Brother, Epson, Konica, Seiko Instruments Toshiba TEC 에 의해 제조되는 것 또는 단일 노즐 마이크로디스펜서들, 예컨대, Microdrop 및 Microfab 에 의해 제조되는 것이 사용될 수 있다. 잉크 젯 프린팅 또는 마이크로디스펜싱에 의해 도포되기 위해서, 중합체들은 먼저 적합한 용매에 용해되어야 한다.     용매들은 상기에 언급된 요건을 충족시켜야 하고 선택된 프린트 헤드에 대해 어떠한 해로운 효과도 가져서는 안된다.     또한, 프린트 헤드 내측에서 건조되는 용액에 의해 야기되는 작업성 문제들을 방지하기 위해서, 용매들은 비점이 003e# 100℃, 바람직하게 003e# 140℃, 보다 바람직하게 003e# 150℃ 이어야 한다.     상기에서 언급된 용매들과 달리, 적합한 용매들은 치환 및 비치환된 크실렌 유도체들, 디-C1-2-알킬 포름아미드, 치환 및 비치환된 아니솔들 및 다른 페놀-에테르 유도체들, 치환된 헤테로환들, 예컨대, 치환된 피리딘, 피라진, 피리미딘, 피롤리돈, 치환 및 비치환된 N,N-디-C1-2-알킬아닐린 및 다른 불화 또는 염화 방향족들을 포함한다. 본 발명에 의한 중합체를 잉크 젯 프린팅에 의해 퇴적하기 위한 바람직한 용매는 하나 이상의 치환기들 중에서 탄소 원자들의 총 수가 적어도 3개인 하나 이상의 치환기들에 의해 치환된 벤젠 고리를 갖는 벤젠 유도체를 포함한다.     예를 들어, 벤젠 유도체는 프로필기 또는 3개의 메틸기들에 의해 치환될 수 있으며, 어느 경우에도 적어도 총 3개의 탄소 원자들이 있다.     이러한 용매는 잉크 젯 유체가 중합체와 용매를 포함하게 형성되도록 할 수 있으며, 이것은 분사 동안의 성분 분리 및 제트의 클로깅 (clogging) 을 감소 또는 방지한다.     용매(들)은 하기의 예시된 리스트로부터 선택된 것들을 포함할 수 있다: 도데실벤젠, 1-메틸-4-tert-부틸벤젠, 테르피네올, 리모넨, 이소듀렌, 테르피놀렌, 시멘, 디에틸벤젠.     용매는 2개 이상의 용매들의 혼용물인 용매 혼합물일 수 있고, 각 용매는 바람직하게 비점이 003e# 100℃, 보다 바람직하게 003e# 140℃ 이다.     이러한 용매(들)은 또한 퇴적된 층에서의 필름 형성을 개선하고 층 내의 결점을 감소시킨다. (용매, 바인더 및 반도전성 화합물의 혼합물인) 잉크 젯 유체는 2O℃ 에서의 점도가 바람직하게 1-100 mPa·s, 보다 바람직하게 1-50 mPa·s, 가장 바람직하게 1-30 mPa·s 이다.본 발명에 의한 중합체들 또는 조성물들은 추가로 하나 이상의 다른 성분들, 예를 들어, 표면 활성 화합물, 윤활제, 습윤제, 분산제, 소수성제, 접착제, 흐름 개선제, 소포제, 탈기제, 반응성 또는 비반응성일 수 있는 희석제, 보조제, 착색제, 염료 또는 안료, 증감제, 안정화제, 나노입자 또는 억제제를 포함할 수 있다.     표면 활성 화합물들은 선택적으로 자기 조립 단분자막 (SAM; Self Assembled Monolayer) 층으로 기능하여 전극들로의 주입을 개선하고 (SAM 코팅된 소스 드레인 전극들) 또는 반도체/유전체 계면에서의 반도체의 마이크로 구조를 개선하고/개선하거나 표면 디폴 (높은 K 표면) 을 방해하는 전하 수송으로부터 반도체를 차단한다. 본 발명에 의한 OFET 디바이스는 바람직하게 다음을 포함한다:- 소스 전극,- 드레인 전극,- 게이트 전극,- 유기 반도전성 (OSC) 층, - 하나 이상의 게이트 절연체 층들,- 선택적으로 기판,여기서 OSC 층은 본 발명에 의한 하나 이상의 중합체들을 포함한다. 소스 및 드레인 전극이 절연성 층에 의해 게이트 전극으로부터 분리되고, 게이트 전극 및 반도체층의 양자가 절연성 층과 콘택하고, 소스 전극 및 드레인 전극의 양자가 반도전성 층과 콘택한다면, OFET 디바이스에서의 게이트, 소스 및 드레인 전극들 그리고 절연성 및 반도전성 층은 임의의 시퀀스로 배열될 수 있다.     OFET 디바이스는 상부 게이트 디바이스 또는 하부 게이트 디바이스일 수 있다.     OFET 디바이스의 적합한 구조 및 제조 방법은 당업자에게 알려져 있고, 문헌, 예를 들어 WO 03/052841 에 기재되어 있다.본 발명에 의한 OPV 디바이스는 바람직하게 다음을 포함한다:- 낮은 일함수 전극 (예를 들어 알루미늄),- 높은 일함수 전극 (예를 들어 ITO), 이 중 하나는 투명함, - 정공 수송성 재료 및 전자 수송성 재료로 이루어지는 이중층; 이중층은 2개의 별개의 층들로서 또는 블렌드된 혼합물, 소위 벌크 헤테로정션 (BHJ) 으로서 존재할 수 있다 (예를 들어 Coakley, K. M. 및 McGehee, M. D. Chem. Mater. 2004, 16, 4533 참조), - 높은 일함수 전극의 일함수를 변경하여 정공에 대해 오믹 콘택을 제공하기 위한, 선택적인 도전성 중합체층 (예를 들어, PEDOT:PSS),- 전자들에 대해 오믹 콘택을 제공하기 위한 높은 일함수 전극 상의 선택적인 코팅 (예컨대, LiF).블렌드에서의 정공 수송성 중합체는 본 발명의 중합체들 중 하나로 존재한다.     전자 수송성 재료는 무기 재료, 예컨대, 산화 아연 또는 셀렌화 카드뮴, 또는 유기 재료, 예컨대, 풀러렌 유도체, 예를 들어 PCBM, [(6,6)-페닐 C61-부티르산 메틸 에스테르] 또는 중합체일 수 있으며, 예를 들어 Coakley, K. M. 및 McGehee, M. D. Chem. Mater. 2004, 16, 4533 을 참조한다.     블렌드된 혼합물에 있어서, 선택적인 어닐링 단계는 블렌드 모르폴로지 및 그에 따른 OPV 디바이스 성능을 최적화하기 위해서 필요할 수도 있다.보안 애플리케이션에서는, 트랜지스터 또는 다이오드와 같은, 본 발명에 의한 반도전성 재료를 구비한 OFET 및 기타 디바이스가 은행권, 신용 카드 또는 ID 카드, 국민 ID 문서, 라이센스와 같은 귀한 문서 또는 우표, 티켓, 쉐어, 수표 등과 같은 금전적 가치를 갖는 임의의 물건의 위조를 방지하고 인증하기 위한 RFID 태그 또는 보안 마킹으로 사용될 수 있다.선택적으로, 본 발명에 의한 재료들은 유기 발광 디바이스들 또는 다이오드들 (OLEDs) 에서, 예를 들어, 디스플레이 애플리케이션들에서, 또는 백라이트, 예를 들어, 액정 디스플레이들의 백라이트로서 사용될 수 있다.     통상의 OLEDs는 다층 구조를 이용하여 실현된다.     방출 (emission) 층은 일반적으로 하나 이상의 전자 수송층 및/또는 정공 수송층 사이에 끼워진다.     전압을 인가함으로써, 전하 캐리어로서의 전자 및 정공이 방출층 측으로 이동하고, 그곳에서 전자 및 정공의 재결합이 여기 및 이로인한 방출층에 포함된 루모포 (lumophor) 단위들의 루미네선스를 유도한다.     본 발명의 화합물들, 재료들 및 필름들은 그 전기 및/또는 광학 특성에 상응하여 하나 이상의 전하 수송층들 및/또는 방출층에서 채택될 수 있다.     또한 본 발명에 의한 화합물들, 재료들 및 필름들이 자체적으로 일렉트로루미네선트 특성을 나타내거나 또는 일렉트로루미네선트 기들 또는 화합물들을 포함한다면, 방출층 내에서의 그 사용이 특히 이롭다.     OLED에서 사용하기에 적합한 모노머성, 올리고머성 및 중합성 화합물들 또는 재료들의 가공은 물론 선택, 특성화는 일반적으로 당업자에게 알려져 있으며, 예를 들어, Meerholz, Synthetic Materials, 111-112, 2000, 31-34, Alcala, J. Appl. Phys., 88, 2000, 7124-7128 및 여기서 인용된 문헌을 참조한다. 다른 용도에 따라서, 본 발명에 의한 재료, 특히 포토루미네선트 특성을 나타내는 재료가 광원의 재료, 예를 들어, EP 0 889 350 A1 에 기재 또는 C. Weder 등, Science, 279, 1998, 835-837 에 의해 기재된 것과 같은 디스플레이 디바이스의 광원의 재료로서 채택될 수 있다.본 발명의 다른 양태는 본 발명에 의한 중합체들의 산화 및 환원 형태 모두에 관한 것이다.     전자들의 손실 또는 이득은 도전성이 높은, 매우 비편재화된 이온 형태를 형성시킨다.     이것은 통상의 도펀트들에 대한 노출시 발생할 수 있다.     적합한 도펀트 및 도핑 방법은 예를 들어, EP 0 528 662, US 5,198,153 또는 WO 96/21659 로부터 당업자에게 알려져 있다. 도핑 공정은 통상적으로 재료 중에 비편재화된 이온 중심을 형성하기 위해서 레독스 반응에서의 산화제 또는 환원제에 의한 반도체 재료의 처리를 포함하고, 대응되는 상대 이온들은 적용된 도펀트들로부터 유도된다.     적합한 도핑 방법은 예를 들어 대기압 또는 감압에서의 도핑 증기에 대한 노출, 도펀트를 포함하는 용액에서의 전기화학 도핑, 도펀트를 반도체 재료와 콘택되게 하여 열 확산되게 하는 것, 및 반도체 재료로의 도펀트의 이온 주입을 포함한다.전자들이 캐리어들로서 사용되는 경우, 적합한 도펀트들은 예를 들어 할로겐 (예를 들어, I2, Cl2, Br2, ICl, ICl3, IBr 및 IF), 루이스 산 (예를 들어, PF5, AsF5, SbF5, BF3, BCl3, SbCl5, BBr3 및 SO3), 프로톤산, 유기산, 또는 아미노산 (예를 들어, HF, HCl, HNO3, H2SO4, HClO4, FSO3H 및 ClSO3H), 전이 금속 화합물 (예를 들어, FeCl3, FeOCl, Fe(ClO4)3, Fe(4-CH3C6H4SO3)3, TiCl4, ZrCl4, HfCl4, NbF5, NbCl5, TaCl5, MoF5, MoCl5, WF5, WCl6, UF6 및 LnCl3 (여기서 Ln은 란타노이드), 아니온 (예를 들어, Cl-, Br-, I-, I3-, HSO4-, SO42-, NO3-, ClO4-, BF4-, PF6-, AsF6-, SbF6-, FeCl4-, Fe(CN)63-, 및 다양한 술폰산의 아니온, 예컨대, 아릴-SO3-) 이다.     정공들이 캐리어들로서 사용되는 경우, 도펀트들의 예는 카티온 (예를 들어, H+, Li+, Na+, K+, Rb+ 및 Cs+), 알칼리 금속 (예를 들어, Li, Na, K, Rb, 및 Cs), 알칼리성 토금속 (예를 들어, Ca, Sr, 및 Ba), O2, XeOF4, (NO2+)(SbF6-), (NO2+)(SbCl6-), (NO2+)(BF4-), AgClO4, H2IrCl6, La(NO3)3·6H2O, FSO2OOSO2F, Eu, 아세틸콜린, R4N+, (R은 알킬기), R4P+ (R은 알킬기), R6As+ (R은 알킬기), 및 R3S+ (R은 알킬기) 이다.본 발명의 중합체들의 도전성 형태는, 이에 한정되지 않지만, OLED 애플리케이션에서의 전하 주입층 및 ITO 평탄화층, 평판 디스플레이 및 터치 스크린용 필름, 대전방지 필름, 인쇄 도전성 기판, 인쇄 회로 기판 및 컨덴서와 같은 전자 애플리케이션에서의 패턴 또는 트랙을 포함하는, 애플리케이션들에서 유기 "금속"으로 사용될 수 있다.  다른 용도에 따라서, 본 발명에 의한 재료들은 예를 들어, US 2003/0021913 에 기재된 바와 같이, LCD 또는 OLED 디바이스의 배향층 내에 또는 배향층으로서 단독으로 또는 다른 재료와 함께 사용될 수 있다.     본 발명에 의한 전하 수송 화합물의 사용은 배향층의 전기 전도성을 증가시킬 수 있다.     LCD 에 사용되는 경우, 이 증가된 전기 전도성은 스위칭 가능한 LCD 셀에서 불리한 잔류 dc 효과를 감소시키고 이미지 스티킹을 억제할 수 있거나, 또는 예를 들어 강유전성 LCD에서는, 강유전성 LC들의 자발 분극 전하의 스위칭에 의해 생성된 잔류 전하를 감소시킬 수 있다.     배향층 상에 제공된 발광 재료를 포함하는 OLED 디바이스에 사용되는 경우, 이 증가된 전기 전도성은 발광 재료의 일렉트로루미네선스를 개선할 수 있다.     메소제닉 또는 액정질 특성을 갖는 본 발명에 의한 화합물 또는 재료는 상술한 바와 같이 배향된 이방성 필름을 형성할 수 있고, 이는 배향층으로서 상기 이방성 필름 상에 제공된 액정 매개체에서의 배향을 유도 또는 개선하기에 특히 유용하다.     본 발명에 의한 재료는 또한 US 2003/0021913 에 기재된 바와 같이 광배향층에서 또는 광배향층으로서 사용하기 위해서 광이성질 (photoisomerisable) 화합물 및/또는 크로모포 (chromophore) 와 함께 조합될 수도 있다. 다른 용도에 따라서, 본 발명에 의한 재료들, 특히 그 수용성 유도체들 (예를 들어 극성 또는 이온성 측기들을 가짐) 또는 이온성으로 도핑된 형태들은 DNA 서열들을 검출 및 식별하기 위한 화학적 센서 또는 재료로서 채용될 수 있다.     이러한 용도는 예를 들어 L. Chen, D. W. McBranch, H. Wang, R. Helgeson, F. Wudl 및 D. G. Whitten, Proc. Natl. Acad. Sci. U.S.A. 1999, 96, 12287; D. Wang, X. Gong, P. S. Heeger, F. Rininsland, G. C. Bazan 및 A. J. Heeger, Proc. Natl. Acad. Sci. U.S.A. 2002, 99, 49; N. DiCesare, M. R. Pinot, K. S. Schanze 및 J. R. Lakowicz, Langmuir 2002, 18, 7785; D. T. McQuade, A. E. Pullen, T. M. Swager, Chem. Rev. 2000, 100, 2537 에 기재되어 있다.내용상 명확히 다른 언급이 없는 한, 본 명세서에서 사용되는 것으로, 용어의 복수 형태는 단일 형태를 포함하는 것으로 그리고 그 반대로 해석될 수 있다. 이 명세서의 상세한 설명 및 청구항에 걸쳐서, 단어 "포함하다 (comprise)" 및 "함유하다 (contain)" 및 이 단어들의 변형, 예를 들어, "포함하는 (comprising)" 및 "포함하다 (comprises)"는 "포함하지만 이에 한정되지 않는다"는 것을 의미하고, 다른 컴포넌트들을 배제하는 (그리고 배제하지 않는) 것으로 의도되지 않는다. 여전히 본 발명의 범위 이내에 있는 한, 본 발명의 상기 실시형태들에 대한 변형이 이루어질 있다는 것을 알 것이다.     이 명세서에 개시되어 있는 각각의 피쳐는, 다른 언급이 없는한, 동일하거나, 등가이거나 또는 유사한 목적을 제공하는 대체되는 특징들에 의해 대체될 수 있다.     즉, 다른 언급이 없는 한, 개시되어 있는 각각의 피쳐는 등가 또는 유사한 피쳐들의 일반적인 시리즈의 일 예시일 뿐이다. 이 명세서에 개시되어 있는 모든 피쳐들은, 이러한 피쳐들 및/또는 단계들의 적어도 일부가 상호 배타적인 조합을 제외하고, 임의의 조합으로 조합될 수도 있다.     특히, 본 발명의 바람직한 피쳐들은 본 발명의 모든 양태에 적용가능하며 임의의 조합으로 사용될 수 있다.     마찬가지로, 비필수적인 조합으로 기재된 피쳐들은 (조합하지 않고) 별개로 사용될 수도 있다. 이하, 하기 실시예들을 참조하여 본 발명을 보다 상세히 설명하며, 하기 실시예들은 단지 예시이며 본 발명의 범위를 한정하지 않는다. 실시예 1공액 교호 공중합체 P1 은 하기에 기재된 전구체에 의해 아래에 도시된 바와 같이 모노머 (1) 및 모노머 (2) 로부터 조제되며, 이것은 또한 WO03/048225 에도 개시되어 있다.모노머 (1) 의 합성은 WO 2005/104264 A1 에 기재되어 있다.     모노머 (2) 의 합성은 WO 2004/041901 A1 에 기재되어 있다.디옥산/톨루엔의 용액이 0.1 mol% Pd 와 혼합된다.     50 mol% 의 비스보론산 에스테르 (모노머 1) 및 50 mol% 의 비스브롬화물 (모노머 2) 을 사용하여 다음과 같이 공중합을 수행한다:4.003 g (5 mmol) 의 모노머 (1), 4.094 g (5 mmol) 의 모노머 (2) 및 5.066 g (22 mmol) K3PO4·H2O 를 50 ㎖ 의 디옥산, 50 ㎖ 톨루엔 및 50 ㎖ H2O 에 용해한다.     형성된 용액을 Ar 또는 N2 를 이용하여 탈기한다. 용액을 비활성 분위기하에서 87℃ 로 가열하고, 1 ㎖ 디옥산/톨루엔에 용해된 9.1 mg (60 μmol) 트리스-o-톨릴포스핀 및 2.2 mg (10μmol) 팔라듐 아세테이트를 첨가하는 것에 의해 반응이 시작된다.     타켓 점도에 도달할 때까지 반응 혼합물을 약 1시간 동안 리플럭스한다.     반응을 정지시키기 위해서, 0.3 ㎖ 브로모벤젠을 첨가하고 반응 혼합물을 1시간 동안 더 리플럭스 온도에서 유지시킨다.     용액을 65℃로 냉각하고, 200 ㎖ 톨루엔 및 100 ㎖ 의 10% 티오카르바마이드-용액으로 희석하고, 그리고 65℃ 에서 3 시간 동안 교반한다.     반응 혼합물을 실온으로 냉각하고 물을 이용하여 3회 추출한 다음, 2배 만큼 많은 메탄올로 침전시킨 후 여과한다.     정제를 위해 중합체를 톨루엔에 용해한 다음 2배 양의 메탄올로 침전시킨다.     이후 이 절차를 반복한다. 실시예 2공액 교호 공중합체 P2 는 실시예 1에 기재된 방법과 유사하게 아래에 나타낸 모노머 (3) 및 모노머 (4)(각각 50 mol%) 로부터 조제된다. 모노머 (3) 및 모노머 (4) 는 WO 2005/104264 A1 에 기재된 바와 같이 또는 이와 유사하게 조제될 수 있다. 실시예 3공액 교호 공중합체 P3 은 실시예 1에 기재된 방법과 유사하게 실시예 2의 모노머 (3) 및 아래에 나타낸 모노머 (5)(각각 50 mol%) 로부터 조제된다. 비교예 1공액 중합체 C1 은 하기에 기재된 바와 같은 절차에 의해 아래에 도시된 실시예 1의 모노머 (1) 및 모노머 (2), 그리고 모노머 (6) 으로부터 조제된다. 1.627 g (3 mmol) 의 모노머 (1), 1.892 g (2.1 mmol) 의 모노머 (2), 0.505g (0.9 mmol) 의 모노머 (6) 및 3.044 g (13.2 mmol) K3PO4·H2O 를 30 ㎖ 의 디옥산, 30 ㎖ 톨루엔 및 30 ㎖ H2O 에 용해한다.     형성된 용액을 Ar 을 이용하여 탈기한다.     용액을 비활성 분위기하에서 87℃ 로 가열하고, 1 ㎖ 디옥산/톨루엔에 용해된 11 mg (36 μmol) 트리스-o-톨릴포스핀 및 1.35 mg (6μmol) 팔라듐 아세테이트를 첨가하는 것에 의해 반응이 시작된다.     타켓 점도에 도달할 때까지 반응 혼합물을 약 1시간 동안 리플럭스한다.     반응을 정지시키기 위해서, 0.3 ㎖ 브로모벤젠을 첨가하고 반응 혼합물을 1시간 동안 더 리플럭스 온도에서 유지시킨다.     용액을 65℃로 냉각하고, 100 ㎖ 톨루엔 및 100 ㎖ 의 10% 티오카르바마이드-용액으로 희석하고, 그리고 65℃ 에서 3 시간 동안 교반한다.     반응 혼합물을 실온으로 냉각하고 물을 이용하여 3회 추출한 다음, 2배 만큼 많은 메탄올로 침전시킨 후 여과한다.     정제를 위해, 중합체를 톨루엔에 용해한 다음 2배 양의 메탄올로 침전시킨다.     이후 이 절차를 반복한다. 비교예 2공액 중합체 C2 는 하기에 기재된 바와 같은 절차에 의해 아래에 도시된 실시예 1의 모노머 (1) 및 모노머 (2), 그리고 모노머 (7) 로부터 조제된다. 1.087 g (2mmol) 의 모노머 (1), 1.784 g (1.98 mmol) 의 모노머 (2), 0.013 g (0.02 mmol) 의 모노머 (7) 및 2.027 g (8.8 mmol) K3PO4·H2O 를 20 ㎖ 의 디옥산, 20 ㎖ 톨루엔 및 20 ㎖ H2O 에 용해한다.     형성된 용액을 Ar 을 이용하여 탈기한다.     용액을 비활성 분위기하에서 87℃ 로 가열하고, 1 ㎖ 디옥산/톨루엔에 용해된 7.3 mg (24 μmol) 트리스-o-톨릴포스핀 및 0.898 mg (4μmol) 팔라듐 아세테이트를 첨가하는 것에 의해 반응이 시작된다.     타켓 점도에 도달할 때까지 반응 혼합물을 약 1시간 동안 리플럭스한다.     반응을 정지시키기 위해서, 0.3 ㎖ 브로모벤젠을 첨가하고 반응 혼합물을 1시간 동안 더 리플럭스 온도에서 유지시킨다.     용액을 65℃로 냉각하고, 80 ㎖ 톨루엔 및 80 ㎖ 의 10% 티오카르바마이드-용액으로 희석하고, 그리고 65℃ 에서 3 시간 동안 교반한다.     반응 혼합물을 실온으로 냉각하고 물을 이용하여 3회 추출한 다음, 2배 만큼 많은 메탄올로 침전시킨 후 여과한다.     정제를 위해, 중합체를 톨루엔에 용해한 다음 2배 양의 메탄올로 침전시킨다.     이후 이 절차를 반복한다. 비교예 3공액 중합체 C3 은 비교예 1에 기재된 바와 같은 절차에 의해 아래에 도시된 실시예 1의 모노머 (2) 및 모노머 (8)(각각 50 mol%) 로부터 조제된다. 비교예 4공액 중합체 C4 는 비교예 1에 기재된 바와 같은 절차에 의해 아래에 도시된 실시예 2의 모노머 (3) 및 모노머 (9)(각각 50 mol%) 로부터 조제된다. 비교예 5공액 중합체 C5 는 하기에 기재된 바와 같은 부흐발트 커플링 반응에 의해 아래에 도시된 모노머 (10) 및 모노머 (11)(각각 50 mol%) 로부터 조제된다. 0.841 g (2mmol) 의 모노머 (10), 1.721 g (2mmol) 의 모노머 (11), 및 0.577 g (6 mmol) 나트륨-tert.-부틸레이트를 20 ㎖ 의 톨루엔에 용해한다.     형성된 용액을 Ar 을 이용하여 탈기한다.     용액을 비활성 분위기하에서 87℃ 로 가열하고, 1 ㎖ 톨루엔에 용해된 69 mg (96 μmol) 트리-tert.부틸포스핀 및 3.6 mg (16μmol) 팔라듐 아세테이트를 첨가하는 것에 의해 반응이 시작된다.     타켓 점도에 도달할 때까지 반응 혼합물을 약 1시간 동안 리플럭스한다.     반응을 정지시키기 위해서, 0.3 ㎖ 브로모벤젠을 첨가하고 반응 혼합물을 1시간 동안 더 리플럭스 온도에서 유지시킨다.     용액을 65℃로 냉각하고, 80 ㎖ 톨루엔 및 80 ㎖ 의 10% 티오카르바마이드-용액으로 희석하고, 그리고 65℃ 에서 3 시간 동안 교반한다.     반응 혼합물을 실온으로 냉각하고 물을 이용하여 3회 추출한 다음, 2배 만큼 많은 메탄올로 침전시킨 후 여과한다.     정제를 위해, 중합체를 톨루엔에 용해한 다음 2배 양의 메탄올로 침전시킨다.     이후 이 절차를 반복한다. 사용 실시예 1-8상부 게이트 트랜지스터 디바이스는 다음과 같이 제조된다:고품질 트랜지스터 그레이드 글라스를 7O℃ 의 3% 데콘 (decon) 에서 30분 동안 세정한다.     트랜지스터 그레이드는 구체적으로 이온 불순물이 낮도록 설계되고 가능한 한 평활한 표면을 갖는다.     이후 물을 적어도 5회 변경하여 글래스를 물로 린싱하여 표면 상에 어떠한 세제도 남아있지 않게 한다.     이후 기판을 에어 건으로 건조한다.     이 세정된 표면에 실버 소스 드레인 전극들을, 대응하는 채널 길이 디바이스들을 위해 10,20,50um 갭을 갖는 섀도우 마스크를 통해 대략 30 nm 로 열 증발시킨다.     실버 성막 직후, 자기 조립 단분자막 (SAM) 처리를 적용하여 전극의 일함수를 바람직하게 변경하여 중합체에 대한 콘택이 저항성 있게 한다.     기판을 30분 동안 IPA (5mM) 중의 펜타플루오로벤젠 티올인 SAM 처리에서 침지한 이후, IPA로 린싱한다.     SAM 처리는 공기로부터의 원치않는 오염물의 축적을 피하기 위해서 증발 이후 가능한 빨리 수행되어야 한다.     이후 유기 반도체 (OSC) 를 톨루엔 (5mg/㎖) 으로부터 500 rpm 에서 3초 동안 스핀 코팅한 다음 2000rpm 에서 30초 동안 스핀 코팅하고, 이후 핫 플레이트 상에서 1분 동안 100℃ 에서 어닐링한다.     일단 기판이 냉각되었다면, 낮은 K 유전체 (목표 1um) 을 기판 상에 스핀 코팅하고, 100℃에서 1분 동안 어닐링하고, 마지막으로 게이트 전극을 약 30nm 의 두께로 열 증착한다.트랜지스터 디바이스들은 중합체들 P1-P3 또는 C1-C5 중 하나를 각각 반도체로 사용함으로써 제조된다.     트랜지스터 특성은 다음과 같은 특징이 있다:트랜지스터들의 성능은 전달 곡선으로부터 이동도 및 디바이스 특성을 계산하는 것에 의해 특징된다.     모든 측정에 대해서, 50microns 의 FET 채널 길이 (L) 및 1,OOOmicrons 의 채널 폭이 이용된다.     FET 특성화는 Agilent 4155C 반도체 파라미터 분석기를 사용함으로써 수행된다. 전계-효과 이동도들은 선형 영역에서의 소스-드레인 전류 (Ilinsd) 대 게이트 전압 (Vg)(Ilinsd 대 Vg 플롯) 의 기울기로부터 선형 영역에서 추출되고, 그리고 포화 영역에서는 Isatsd 대 Vg (여기서 Isatsd 는 포화 영역에서의 소스-드레인 전류임) 의 선형 핏으로부터 계산된다. 이하, 결과가 표 1에 요약되어 있다. 표 1로부터, 아민-함유 단위들을 포함하는 중합체들 C1-C5 와 비교하여, 아민-함유 단위들을 포함하지 않는 본 발명에 의한 중합체들 P1-P3 의 사용이 포화 및 선형 영역 모두에서 상당히 더 높은 이동도를 유도한다는 것을 알 수 있다. 